(57)【要約】【課題】湿式で造粒されるトナー粒子の製造方法における、トナーケーキを解砕し湿潤トナー粒子を得る解砕工程において、スクリーンの孔の閉塞がなく、安定して湿潤トナー粒子を得ることで、乾燥履歴の均一なトナー粒子を製造する、トナー粒子の製造方法を提供すること。【解決手段】樹脂粒子を含む分散液或いはスラリーから分散媒を除去しトナーケーキを得る濾過工程；駆動手段により回転するローター２と、該ローターの下方に、複数の孔を有するスクリーン３とを具備する解砕装置１を用いて、該トナーケーキを解砕して湿潤トナー粒子を得る解砕工程；及び、該湿潤トナー粒子を乾燥させてトナー粒子を得る乾燥工程；を含むトナー粒子の製造方法であって、  スクリーン３に設けられた孔の形状、面積が一定の範囲にあることを特徴とする。【選択図】図１
2014021144.tif 000002
【特許請求の範囲】
【請求項１】
樹脂粒子を含む分散液或いはスラリーから分散媒を除去しトナーケーキを得る濾過工程；
駆動手段により回転するローターと、該ローターの下方に、複数の孔を有するスクリーンとを具備する解砕装置を用いて、該トナーケーキを解砕して湿潤トナー粒子を得る解砕工程；及び
該湿潤トナー粒子を乾燥させてトナー粒子を得る乾燥工程；
を含むトナー粒子の製造方法であって、
該解砕工程は、該スクリーン上のトナーケーキに対して該ローターにより衝撃力を付与して、該トナーケーキの解砕を行い、該スクリーンの孔を通過させて湿潤トナー粒子を得る工程であり、
該スクリーンの孔は、
ｉ）該ローター回転方向の最大軸長をＡ（ｍｍ）、該ローター回転軸方向の最大軸長をＢ（ｍｍ）としたとき、Ｂ／Ａが０．２以上０．６以下であり、
ｉｉ）一つあたりの平均面積Ｓが３０ｍｍ2以上５００ｍｍ2以下である
形状の孔を有することを特徴とするトナー粒子の製造方法。
【請求項２】
該Ｂ／Ａが０．３以上０．５以下であることを特徴とする請求項１に記載のトナー粒子の製造方法。
【請求項３】
該孔の１つあたりの平均面積Ｓが４０ｍｍ2以上４００ｍｍ2以下であることを特徴とする請求項１又は２に記載のトナー粒子の製造方法。
【請求項４】
該トナーケーキの含分散媒率Ｃ（％）が１５≦Ｃ≦３５であることを特徴とする請求項１乃至３のいずれか１項に記載のトナー粒子の製造方法。
【請求項５】
該スクリーンの開口率Ｄ（％）が３０≦Ｄ≦７０であることを特徴とする請求項１乃至４のいずれか１項に記載のトナー粒子の製造方法。
【発明の詳細な説明】
【技術分野】
【０００１】
本発明は、電子写真法、静電記録法、磁気記録法及びトナージェット法の如き記録方法に用いられるトナーに関するものである。
【背景技術】
【０００２】
電子写真法は、種々の手段により感光体上に電気的潜像を形成し、次いで、該潜像をトナーにより現像してトナー画像を形成し、紙の如き記録材（転写材）にトナー画像を転写させた後、熱・圧力により記録材上にトナー画像を定着してプリント又は複写物を得るものである。
【０００３】
湿式で製造されるトナーは、小粒径化や、粒度分布のシャープ化が可能であり、注目されている。それは、電子写真が多くのユーザーから高精細、高画質の画像を求められており、トナーの小粒径化や粒度分布のシャープ化は、その有効な手段となり得るからである。また近年、省エネルギー化への関心が高まり、ユーザーは消費電力の少ない低温定着性が可能なトナーを求めており、離型剤を多量導入できる湿式造粒トナーは生産量が増大している。湿式で造粒する具体的なトナー製造方法としては、懸濁重合法、乳化重合法、さらには別途重縮合したポリエステル等を用いる溶解懸濁法等、その他各種重合法トナーの製造方法が提案されている。
【０００４】
近年、画像形成装置の省エネルギー化、高速化に対応するため、従来よりも低い温度でトナー画像の定着が行えるいわゆる低温定着技術が検討される様になった。低温定着を実現するトナーに要求される性能の１つに低温下での溶融性向上があるが、これを実現する技術として、たとえば、トナー構成樹脂のガラス転移温度や軟化点の低い樹脂や、低融点のワックスを使用する方法等がある。こうした、ガラス転移温度や軟化点の低いトナーおよび／または、低融点ワックスを含むトナーは、従来よりも低い定着温度で画像が形成されるようになったものの、安定性に課題がある。
【０００５】
湿式で造粒するトナー粒子の製造方法では一般的に、樹脂粒子を含む分散液をトナーケーキと分散媒とに分離する濾過工程、更に、トナーケーキを乾燥させトナー粒子を得る乾燥工程を経てトナー粒子を製造する。その後、外添剤を添加してトナーを得る。ガラス転移温度や軟化点の低いトナーおよび／または低融点ワックスを含むトナーは、乾燥工程において乾燥履歴が均一となるよう乾燥させることがトナー品質の安定のために求められている。トナーケーキを解砕せず乾燥すると、トナーケーキの外側は比較的早く乾燥し、内側は比較的乾燥に時間がかかる。バッチ式での乾燥の場合、外側は乾燥後も乾燥履歴を受けたトナー粒子となり、内側は乾燥後に受ける乾燥履歴の小さいトナー粒子となる。乾燥した粒子を随時系外へ取り出す連続式の乾燥の場合、外側は乾燥履歴が小さいトナー粒子となり、内側は乾燥履歴の大きいトナー粒子となる。このような乾燥履歴の違いは、トナー粒子の樹脂成分やワックス等に影響を与え、現像性の異なるトナーとなるため課題であった。こうした課題を解消するために、トナーケーキをローターおよびスクリーンを具備した解砕装置により解砕し湿潤トナー粒子を作製した後に乾燥工程を行う方法が検討されている（特許文献１参照）。
【０００６】
上述の特許文献により開示された技術により湿潤トナー粒子を得ることは出来るが、連続運転の中でスクリーンの孔が閉塞し処理能力が低下してしまうという課題がある。また、孔を閉塞させた湿潤トナー粒子は、連続して供給されるトナーケーキによって圧密されながら押し出され乾燥工程に送られる。圧密され送られた湿潤トナー粒子塊は、正常に解砕された湿潤トナー粒子とは乾燥時履歴が違うトナー粒子となり一様でない。このような乾燥履歴の異なるトナー粒子の混入は、トナーの現像性を悪化させるため改善が求められてきた。
【０００７】
ローターおよびスクリーンを具備した解砕装置により粒子塊を解砕する方法としては特許文献２及び３に例示されている方法がある。しかし、これらの方法を用いてトナーケーキの解砕を試みたが、連続生産におけるスクリーンの孔の閉塞や、湿潤トナー粒子の圧密による乾燥履歴の不均一といった点では前述した技術と同様であった。
【先行技術文献】
【特許文献】
【０００８】
【特許文献１】特開２００６−９１２８３号公報
【特許文献２】特開平２−０３５９４２号公報
【特許文献３】特開平６−３０４４９１号公報
【発明の概要】
【発明が解決しようとする課題】
【０００９】
本発明は、上述の如き課題を解決したトナー粒子の製造方法を提供することを目的とする。即ち本発明では、湿式で造粒されるトナー粒子の製造方法における、トナーケーキを解砕し湿潤トナー粒子を得る解砕工程において、スクリーンの孔の閉塞がなく、安定して湿潤トナー粒子を得ることで、乾燥履歴の均一なトナー粒子を製造する、トナー粒子の製造方法を提供することを目的とする。
【課題を解決するための手段】
【００１０】
本発明者等は、鋭意検討の結果、湿式で製造するトナーの製造方法で、ローターおよびスクリーンを具備した解砕装置によりトナーケーキを解砕する解砕工程において、スクリーンの孔形状を長穴とし、ローターの回転方向と孔の長手方向とを最適化することにより、スクリーンの孔の閉塞がなく、安定して湿潤トナー粒子を得られることを見出し、本発明を完成させるに至った。
【００１１】
即ち、本発明は、樹脂粒子を含む分散液或いはスラリーから分散媒を除去しトナーケーキを得る濾過工程；
駆動手段により回転するローターと、該ローターの下方に、複数の孔を有するスクリーンとを具備する解砕装置を用いて、該トナーケーキを解砕して湿潤トナー粒子を得る解砕工程；及び
該湿潤トナー粒子を乾燥させてトナー粒子を得る乾燥工程；
を含むトナー粒子の製造方法であって、
該解砕工程は、該スクリーン上のトナーケーキに対して該ローターにより衝撃力を付与して、該トナーケーキの解砕を行い、該スクリーンの孔を通過させて湿潤トナー粒子を得る工程であり、
該スクリーンの孔は、
ｉ）該ローター回転方向の最大軸長をＡ（ｍｍ）、該ローター回転軸方向の最大軸長をＢ（ｍｍ）としたとき、Ｂ／Ａが０．２以上０．６以下であり、
ｉｉ）一つあたりの平均面積Ｓが３０ｍｍ2以上５００ｍｍ2以下である
形状の孔を有することを特徴とする。
【発明の効果】
【００１２】
本発明では、湿式で造粒されるトナー粒子の製造方法における、トナーケーキを解砕し湿潤トナー粒子を得る解砕工程において、スクリーンの孔が閉塞することなく良好に湿潤トナー粒子を得ることができる。良好に解砕された湿潤トナー粒子を乾燥することで現像性の良いトナー粒子の製造方法を提供することができる。
【図面の簡単な説明】
【００１３】
【図１】本発明に適応できる解砕装置の概略構成図である。
【図２】本発明に適応できる解砕装置のスクリーンの展開図である。
【図３】電子写真装置の現像部の拡大図である。
【図４】本発明の画像形成方法を用いた電子写真装置の断面図である。
【発明を実施するための形態】
【００１４】
以下、本発明について詳細に説明する。
【００１５】
本発明が好適に適用するトナーの製造方法としては、懸濁重合法、乳化重合法、さらには別途重縮合したポリエステル等を用いる溶解懸濁法等があるが、湿式で造粒するトナー粒子の製造方法であれば、その他各種重合法トナーの製造が適用出来る。
【００１６】
本発明に用いられる分散媒としては、工業的観点から水が好ましい。その他に分散媒として、有機溶媒を使用してもよく、水、有機溶媒を単独又は混合物として用いることが出来る。有機溶媒としては、極性有機溶媒、非極性有機溶媒を単独又は混合物として用いることができる。極性有機溶媒としてはメタノール、エタノール、２−プロパノール等の低級アルコール類、アセトン、メチルイソブチルケトン、メチルエチルケトン等のケトン類、テトラヒドロフラン等のエーテル類が用いられる。非極性有機溶媒としては、炭化水素系溶媒が好ましく、ヘキサン、ジエチルエーテル、トルエン、キシレン等が用いられる。
【００１７】
樹脂粒子を含む分散液或いはスラリーから分散媒を除去しトナーケーキを得る濾過の手段としては加圧ろ過機（フィルタプレス等）、真空式ベルトフィルタ、遠心濾過機、遠心分離機などを適宜用いることができ、機器の種類は特に限定されない。
【００１８】
トナーケーキへ衝撃力を付与して解砕し湿潤トナー粒子を得る解砕工程には、駆動手段により回転するローターと、該ローターの下方に、複数の孔を有するスクリーンとを具備する解砕装置が好適に用いられる。撹拌槽に撹拌機を具備したバッチ式の解砕装置にて解砕することもできるが、撹拌槽の壁面に湿潤トナー粒子が付着・圧密された凝集体が発生し、混入するため好ましくない。図１に示すような、駆動手段により回転するローター２と、該ローターの下方に、複数の孔を有するスクリーン３とを具備する解砕装置１であれば、スクリーンの孔によって解砕された湿潤トナー粒子のみが次工程へ送られるため好ましい。解砕装置の種類は限定しないが、具体的にはランデルミル（徳寿工作所製）、ニブラー（ホソカワミクロン製）などが挙げられる。
【００１９】
湿潤トナー粒子から分散媒を乾燥させトナー粒子を得る乾燥工程において、乾燥機としては、気流乾燥機、流動層乾燥機、振動乾燥機、真空乾燥機などを単独または複数組み合わせて使用することができる。特に高速の熱気流を利用し、連続的に短時間で大量の湿潤トナー粒子を処理できる気流乾燥機を使用することが好ましい。ここで、気流乾燥機の種類は限定しないが、具体的には、フラッシュジェットドライヤ（セイシン企業製）、ドライマスタ（ホソカワミクロン製）、クリーンフラッシュ（月島機械製）などが挙げられる。
【００２０】
トナー粒子の製造において、短時間でおよび／又は均一に湿潤トナー粒子を乾燥することはトナー粒子の品質の上で重要である。濾過工程を経たトナーケーキは湿潤トナー粒子が凝集しているため、トナーケーキをそのまま乾燥すると乾燥効率が悪く乾燥時間が長くなる。更に、トナーケーキの外部と内部で乾燥履歴が異なるトナー粒子が出来るため、トナー性能を悪化させるため好ましくない。こうした課題を解消するために、トナーケーキを解砕し、適正にほぐした湿潤トナー粒子を乾燥させることで、乾燥時間が短縮される。更には、乾燥履歴が均一なトナー粒子を得ることが出来るため、解砕工程を経て乾燥工程を行うことが好ましい。
【００２１】
駆動手段により回転するローターと、該ローターの下方に、複数の孔を有するスクリーンとを具備する解砕装置のスクリーンの孔は、ローター回転方向の最大軸長をＡ（ｍｍ）、該ローター回転軸方向の最大軸長をＢ（ｍｍ）としたとき、Ｂ／Ａが０．２以上０．６以下であることが好ましく、０．３以上０．５以下であることがより好ましい。
【００２２】
ローター回転方向の最大軸長とは、孔にローターの回転方向に平行な線を引きその長さが最大となる線で、且つ、スクリーンを同一平面に展開した時の線の長さである。ローター回転軸方向の最大軸長とは、孔にローターの回転軸方向に平行な線を引きその長さが最大となる線で、且つ、スクリーンを同一平面に展開した時の線の長さである。
【００２３】
図２は、本発明に適応できる解砕装置のスクリーンの展開図である。図２において、５はローター回転方向、６は孔のローター回転方向の最大軸長、７はローター回転軸方向、８は孔のローター回転軸方向の最大軸長である。
【００２４】
Ｂ／Ａが０．２以上０．６以下の範囲内の場合、トナーケーキによってスクリーンの孔が閉塞することなく、解砕した湿潤トナー粒子を次工程へ送ることが出来る。解砕工程において、トナーケーキはスクリーンの孔の縁へ付着する。しかしＢ／Ａが０．２以上０．６以下の範囲内の場合、付着するトナーケーキによって孔が完全に閉塞する前段階でローターの回転による力、重力およびトナーケーキが供給される際の落下による力等により付着状態が崩れ、孔の閉塞が起こらない。Ｂ／Ａが０．２より小さい場合、孔が細くなるため孔へ付着するトナーケーキが崩れにくくなり、孔の閉塞が発生する。Ｂ／Ａが０．６より大きい場合、孔に詰まるトナーケーキおよび／又は湿潤トナー粒子の付着が崩れる前に孔が閉塞してしまう。スクリーンの孔の閉塞は、処理能力を低下させるだけでなく、閉塞部位で圧密されたトナーケーキが乾燥工程へ送られるため、トナーケーキをそのまま乾燥した場合と同様に、乾燥履歴の異なるトナー粒子が発生するため好ましくない。
【００２５】
解砕装置の孔一つあたりの平均面積Ｓは３０ｍｍ2以上５００ｍｍ2以下であることが好ましく、４０ｍｍ2以上４００ｍｍ2以下であることがより好ましい。孔一つあたりの平均面積Ｓは３０ｍｍ2以上５００ｍｍ2以下の範囲内であれば、トナーケーキが所望の大きさまで解砕された湿潤トナー粒子を得ることが出来る。平均面積Ｓが３０ｍｍより小さい場合、所望の湿潤トナー粒子を得ることは出来るが、連続して使用すると、前述したＢ／Ａが０．２以上０．６以下の範囲内であっても孔の閉塞が発生しやすくなるため好ましくない。平均面積Ｓが５００ｍｍより大きい場合、孔の閉塞は発生しにくいが、孔の大きさが大きいため、トナーケーキが十分に解砕されないため好ましくない。
【００２６】
スクリーンの孔の面積および／又は形状は一つ一つ又は幾つかが異なっていてもよく、また、全て同じでも良い。更に、孔の形状は特に限定されるものではないが、孔の内側に屈曲しない形状であることが好ましく、具体的には、正三角形、二等辺三角形、直角三角形、長方形、平行四辺形、楕円、長丸穴が挙げられるがこれらに限定されるものではない。
【００２７】
スクリーンの材質は特に限定されず、利用可能な材料を任意に選定することが出来る。スクリーンの表面は、表面処理を施してもよく、表面処理としてはバフ研磨、グラスライニング、メッキ、電解研磨等が挙げられる。
【００２８】
本発明の解砕工程に用いられるトナーケーキの含分散媒率Ｃ（％）は１５≦Ｃ≦３５であることが好ましい。上記範囲のトナーケーキであれば、解砕し得られた湿潤トナー粒子を乾燥工程で分散媒を除去する際に短時間で且つ均一な乾燥履歴で分散媒の除去を行えるため、適正なトナー粒子を得られる。上記範囲外、特に、含分散媒率が３５％より大きい場合、孔に付着するトナーケーキが崩れにくくなり孔の閉塞が発生しやすくなる。孔を閉塞させたトナーケーキは解砕処理を繰り返すことで圧密され、更に解砕処理を続けるとスクリーンから押し出され乾燥工程へ混入する。混入した圧密されたトナーケーキは乾燥される際、良好に解砕された湿潤トナー粒子とは異なる乾燥履歴を受けるため、現像性を悪化させる因子となるため好ましくない。また、解砕された湿潤トナー粒子の含分散媒率も高くなるため、乾燥履歴が大きくなるため好ましくない。更に、分散媒率が４０％より大きい場合、振動により液状化が起こり、スクリーンを詰まらせるほか、移送配管等の閉塞を引き起こし、生産性を著しく低下させるため好ましくない。
【００２９】
本発明における含分散媒率は、トナー粒子５ｇをアルミ皿に採取し、それを精秤（Ｌ［ｇ］）し、分散媒の成分で大気圧での沸点が最も高い物質の沸点より５℃高く設定した乾燥機に１時間放置し、冷却後精秤（Ｍ［ｇ］）し、以下の式で計算した値である。
含分散媒率［％］＝（（Ｌ−Ｍ）／Ｌ）×１００
【００３０】
分散媒が水の場合、乾燥機の温度は１０５℃とし、この時の含分散媒率を含水率とする。
【００３１】
スクリーンの開口率Ｄ（％）は３０≦Ｄ≦７０であることが好ましい。上記範囲内であれば、処理量を落とすことなく、好適に湿潤トナー粒子を得ることができる。開口率が３０％より小さい場合、解砕装置の処理能力を低下させるばかりか、スクリーンの板面にトナーケーキおよび／又は湿潤トナー粒子が付着し圧密された凝集体が発生する。圧密された凝集体が乾燥工程にて乾燥されると乾燥履歴の異なるトナー粒子が混入することとなり、現像性を低下させるため好ましくない。開口率が７０％より大きい場合、スクリーンの強度を著しく低下させることとなるため、解砕装置の処理能力を落とさなくてはならないため好ましくない。
【００３２】
スクリーンの開口率Ｄ（％）は、スクリーンの解砕処理に使用される面に具備された孔の合計面積をＨとし、スクリーンの解砕処理に使用される面の総面積をＦとしたとき、下記計算式（Ｉ）より求められる。
開口率Ｄ（％）＝Ｈ／Ｆ×１００  ・・・  （Ｉ）
【００３３】
図２において、９は解砕処理に使用されない面、Ｈは解砕処理に使用される面に具備された孔、Ｆは解砕処理に使用される面を示している。
【００３４】
スクリーンの厚みは０．３ｍｍ以上３．５ｍｍ以下であることが好ましい。３．５ｍｍより大きい場合、スクリーンの加工が困難になるばかりか、スクリーンと湿潤トナー粒子との抵抗が大きくなり孔が閉塞しやすくなるため好ましくない。０．３ｍｍより小さい場合、スクリーンの強度が小さくなるため好ましくない。
【００３５】
本発明に用いられるワックス成分としては以下のものが挙げられる。
【００３６】
パラフィンワックス、マイクロクリスタリンワックス、ペトロラクタム如きの石油系ワックス及びその誘導体；モンタンワックス及びその誘導体；フィッシャートロップシュ法による炭化水素ワックス及びその誘導体；ポリエチレンワックス、ポリプロピレンワックスの如きポリオレフィンワックス及びその誘導体；カルナバワックス、キャンデリラワックスの如き天然ワックス及びその誘導体；高級脂肪族アルコール；ステアリン酸、パルミチン酸の如き脂肪酸；酸アミドワックス；エステルワックス；硬化ヒマシ油及びその誘導体；植物系ワックス；動物性ワックス。
【００３７】
上記誘導体としては酸化物や、ビニル系モノマーとのブロック共重合物、グラフト変性物などが挙げられる。
【００３８】
この中で特に、離型性に優れるという観点からエステルワックス及び炭化水素ワックスが好ましい。更に本発明のトナーにおいてコアシェル構造を制御し易く本発明の効果を発現しやすくするためには炭化水素ワックスを用いることがより好ましい。
【００３９】
上記ワックス成分の含有量は、結着樹脂１００質量部に対して４質量部以上２５質量部以下であることが好ましい。ワックス成分が４質量部以上２５質量部以下の場合には、トナーの加熱加圧時に適度なワックスのブリード性を持てることにより、耐巻きつき性が向上する。さらに、現像時や転写時のトナーが受けるストレスに対してもトナー表面へのワックスの露出が少なく、トナー個々が均一な摩擦帯電性を得ることができる。
【００４０】
本発明では、帯電制御や水系媒体中の造粒安定化を主目的として、トナー粒子は、スルホン酸基、スルホン酸基塩又はスルホン酸エステル基を側鎖に持つ高分子が用いられることが好ましい。その中でも、特にスルホン酸基、スルホン酸塩基又はスルホン酸エステル基を有する重合体又は共重合体を用いることが好ましい。
【００４１】
本発明のトナーを懸濁重合法にて製造する場合、上記スルホン酸基、スルホン酸塩基又はスルホン酸エステル基を有する重合体又は共重合体を添加することによって、造粒安定化は基より重合段階でのトナー粒子のコアシェル構造が促進される。そのためトナーの耐久性と定着性の両立を一層高めることができる。
【００４２】
上記重合体又は共重合体を製造するための、スルホン酸基、スルホン酸基塩又はスルホン酸エステル基を有する単量体としては、スチレンスルホン酸、２−アクリルアミド−２−メチルプロパンスルホン酸、２−メタクリルアミド−２−メチルプロパンスルホン酸、ビニルスルホン酸、メタクリルスルホン酸やそれらのアルキルエステルが挙げられる。
【００４３】
本発明に用いられるスルホン酸基、スルホン酸基塩又はスルホン酸エステル基を含有する重合体又は共重合体は、上記単量体の単重合体であっても構わないが、上記単量体と他の単量体との共重合体であっても構わない。上記単量体と共重合体をなす単量体としては、ビニル系重合性単量体があり、単官能性重合性単量体或いは多官能性重合性単量体を使用することが出来る。
【００４４】
本発明に用いられる結着樹脂としては、スチレン−アクリル共重合体、スチレン−メタクリル共重合体、エポキシ樹脂、スチレン−ブタジエン共重合体が挙げられる。上記結着樹脂の製造に用いられる重合性単量体としては、ラジカル重合が可能なビニル系重合性単量体が挙げられる。該ビニル系重合性単量体としては、単官能性重合性単量体或いは多官能性重合性単量体を使用することができる。
【００４５】
上記重合性単量体としては、以下のものが挙げられる。
【００４６】
スチレン；ｏ−（ｍ−，ｐ−）メチルスチレン、ｍ−（ｐ−）エチルスチレンの如きスチレン系単量体；アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸オクチル、メタクリル酸オクチル、アクリル酸ドデシル、メタクリル酸ドデシル、アクリル酸ステアリル、メタクリル酸ステアリル、アクリル酸ベヘニル、メタクリル酸ベヘニル、アクリル酸２−エチルヘキシル、メタクリル酸２−エチルヘキシル、アクリル酸ジメチルアミノエチル、メタクリル酸ジメチルアミノエチル、アクリル酸ジエチルアミノエチル、メタクリル酸ジエチルアミノエチルの如きアクリル酸エステル系単量体或いはメタクリル酸エステル系単量体；ブタジエン、イソプレン、シクロヘキセン、アクリロニトリル、メタクリロニトリル、アクリル酸アミド、メタクリル酸アミドの如きエン系単量体。
【００４７】
これらは、単独、または、一般的には出版物ポリマーハンドブック第２版ＩＩＩ−ｐ１３９乃至１９２（Ｊｏｈｎ  Ｗｉｌｅｙ＆Ｓｏｎｓ製）に記載の理論ガラス転移温度（Ｔｇ）を参考にして単量体を適宜混合して用いられる。
【００４８】
また本発明のトナーを製造する場合においては、本発明のトナーを好ましい分子量分布にするために、低分子量ポリマーを添加することが好ましい。低分子量ポリマーは、粉砕法でトナーを製造する場合には、結着樹脂等と溶融混練する際に添加することができ、また懸濁重合法によってトナーを製造する場合には、重合性単量体組成物中に添加することができる。該低分子量ポリマーとしては、ゲルパーミエーションクロマトグラフィー（ＧＰＣ）により測定される重量平均分子量（Ｍｗ）が２，０００以上５，０００以下の範囲で、且つ、Ｍｗ／Ｍｎが４．５未満、好ましくは３．０未満のものが好ましい。
【００４９】
低分子量ポリマーの例としては、低分子量ポリスチレン、低分子量スチレン−アクリル酸エステル共重合体、低分子量スチレン−アクリル共重合体が挙げられる。
【００５０】
本発明において、上述の結着樹脂と共にポリエステル樹脂やポリカーボネート樹脂の如き極性樹脂を併用することができる。
【００５１】
本発明においては、トナー粒子の機械的強度を高めると共に、トナーの結着樹脂の分子量を制御するために、結着樹脂を合成する時に架橋剤を用いてもよい。
【００５２】
本発明に用いられる架橋剤としては、２官能の架橋剤として、以下のものが挙げられる。ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ日本化薬）、及び上記のジアクリレートをジメタクリレートに代えたもの。
【００５３】
多官能の架橋剤としては、以下のものが挙げられる。ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシポリエトキシフェニル）プロパン、ジアリルフタレート、トリアリルシアヌレート、トリアリルイソシアヌレート及びトリアリルトリメリテート。
【００５４】
これらの架橋剤の添加量は、前記重合性単量体１００質量部に対して、好ましくは０．０５質量部以上１０質量部以下、より好ましくは０．１質量部以上５質量部以下である。
【００５５】
本発明に用いられる重合開始剤としては、以下のものが挙げられる。２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルの如きアゾ系又はジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシド、ｔｅｒｔ−ブチル−パーオキシピバレートの如き過酸化物系重合開始剤。
【００５６】
これらの重合開始剤の使用量は、目的とする重合度により変化するが、一般的には、上記重合性単量体１００質量部に対して、３質量部以上２０質量部以下である。重合開始剤の種類は、重合法により若干異なるが、１０時間半減期温度を参考に選定され、単独又は混合して使用される。
【００５７】
本発明に好ましく使用される着色剤として、以下の有機顔料または染料、無機顔料が挙げられる。
【００５８】
シアン系着色剤としての有機顔料又は有機染料としては、銅フタロシアニン化合物及びその誘導体、アントラキノン化合物、塩基染料レーキ化合物が利用できる。
【００５９】
具体的には、以下のものが挙げられる。Ｃ．Ｉ．ピグメントブルー１、Ｃ．Ｉ．ピグメントブルー７、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー６０、Ｃ．Ｉ．ピグメントブルー６２、Ｃ．Ｉ．ピグメントブルー６６。
【００６０】
マゼンタ系着色剤としての有機顔料又は有機染料としては、以下のものが挙げられる。縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物。
【００６１】
具体的には、以下のものが挙げられる。Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントバイオレット１９、Ｃ．Ｉ．ピグメントレッド２３、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド５７：１、Ｃ．Ｉ．ピグメントレッド８１：１、Ｃ．Ｉ．ピグメントレッド１２２、Ｃ．Ｉ．ピグメントレッド１４４、Ｃ．Ｉ．ピグメントレッド１４６、Ｃ．Ｉ．ピグメントレッド１５０、Ｃ．Ｉ．ピグメントレッド１６６、Ｃ．Ｉ．ピグメントレッド１６９、Ｃ．Ｉ．ピグメントレッド１７７、Ｃ．Ｉ．ピグメントレッド１８４、Ｃ．Ｉ．ピグメントレッド１８５、Ｃ．Ｉ．ピグメントレッド２０２、Ｃ．Ｉ．ピグメントレッド２０６、Ｃ．Ｉ．ピグメントレッド２２０、Ｃ．Ｉ．ピグメントレッド２２１、Ｃ．Ｉ．ピグメントレッド２５４。
【００６２】
イエロー系着色剤としての有機顔料又は有機染料としては、縮合アゾ化合物、イソインドリノン化合物、アントラキノン化合物、アゾ金属錯体、メチン化合物、アリルアミド化合物に代表される化合物が用いられる。
【００６３】
具体的には、以下のものが挙げられる。Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー６２、Ｃ．Ｉ．ピグメントイエロー７４、Ｃ．Ｉ．ピグメントイエロー８３、Ｃ．Ｉ．ピグメントイエロー９３、Ｃ．Ｉ．ピグメントイエロー９４、Ｃ．Ｉ．ピグメントイエロー９５、Ｃ．Ｉ．ピグメントイエロー９７、Ｃ．Ｉ．ピグメントイエロー１０９、Ｃ．Ｉ．ピグメントイエロー１１０、Ｃ．Ｉ．ピグメントイエロー１１１、Ｃ．Ｉ．ピグメントイエロー１２０、Ｃ．Ｉ．ピグメントイエロー１２７、Ｃ．Ｉ．ピグメントイエロー１２８、Ｃ．Ｉ．ピグメントイエロー１２９、Ｃ．Ｉ．ピグメントイエロー１４７、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１６８、Ｃ．Ｉ．ピグメントイエロー１７４、Ｃ．Ｉ．ピグメントイエロー１７５、Ｃ．Ｉ．ピグメントイエロー１７６、Ｃ．Ｉ．ピグメントイエロー１８０、Ｃ．Ｉ．ピグメントイエロー１８１、Ｃ．Ｉ．ピグメントイエロー１９１、Ｃ．Ｉ．ピグメントイエロー１９４。
【００６４】
黒色着色剤としては、カーボンブラック、及び、上記イエロー系／マゼンタ系／シアン系着色剤を用い黒色に調色されたものが利用される。
【００６５】
これらの着色剤は、単独又は混合し更には固溶体の状態で用いることができる。本発明のトナーに用いられる着色剤は、色相角、彩度、明度、耐光性、ＯＨＰ透明性、トナー中の分散性の点から選択される。
【００６６】
該着色剤は、好ましくは結着樹脂１００質量部に対して、１質量部以上２０質量部以下添加して用いられる。
【００６７】
本発明のトナーにおいては、必要に応じて荷電制御剤をトナー粒子に混合して用いることも可能である。荷電制御剤を配合することにより、荷電特性を安定化、現像システムに応じた最適の摩擦帯電量のコントロールが可能となる。
【００６８】
荷電制御剤としては、公知のものが利用でき、特に摩擦帯電スピードが速く、かつ、一定の摩擦帯電量を安定して維持できる荷電制御剤が好ましい。さらに、トナーを直接重合法により製造する場合には、重合阻害性が低く、水系分散媒体への可溶化物が実質的にない荷電制御剤が特に好ましい。
【００６９】
上記荷電制御剤として、トナーを負荷電性に制御するものとしては、有機金属化合物、キレート化合物が挙げられる。モノアゾ金属化合物、アセチルアセトン金属化合物、芳香族オキシカルボン酸、芳香族ダイカルボン酸、オキシカルボン酸及びダイカルボン酸系の金属化合物が挙げられる。他には、芳香族オキシカルボン酸、芳香族モノ及びポリカルボン酸及びその金属塩、無水物、エステル類、ビスフェノールの如きフェノール誘導体類が挙げられる。さらに、尿素誘導体、含金属サリチル酸系化合物、含金属ナフトエ酸系化合物、ホウ素化合物、４級アンモニウム塩、カリックスアレーン、樹脂系帯電制御剤が挙げられる。
【００７０】
一方、荷電制御剤として、トナーを正荷電性に制御するものとしては、以下のものが挙げられる。ニグロシン及び脂肪酸金属塩によるニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレートの如き４級アンモニウム塩、及びこれらの類似体であるホスホニウム塩等のオニウム塩及びこれらのレーキ顔料；トリフェニルメタン染料及びこれらのレーキ顔料（レーキ化剤としては、りんタングステン酸、りんモリブデン酸、りんタングステンモリブデン酸、タンニン酸、ラウリン酸、没食子酸、フェリシアン化物、フェロシアン化物）；高級脂肪酸の金属塩；樹脂系荷電制御剤。
【００７１】
本発明のトナーは、これら荷電制御剤を単独で或いは２種類以上組み合わせて含有することができる。
【００７２】
これら荷電制御剤の中でも、本発明の効果を十分に発揮するためには、金属を含むサリチル酸系化合物が好ましく、特にその金属がアルミニウムもしくはジルコニウムが好ましい。最も好ましい荷電制御剤としては、３，５−ジ−ｔｅｒｔ−ブチルサリチル酸アルミニウム化合物である。
【００７３】
荷電制御剤の好ましい配合量は、結着樹脂１００質量部に対して、０．０１質量部以上２０質量部以下、より好ましくは０．５質量部以上１０質量部以下である。しかしながら、本発明のトナーには、荷電制御剤の添加は必須ではなく、トナーの層厚規制部材やトナー担持体との摩擦帯電を積極的に利用することでトナー中に必ずしも荷電制御剤を含ませる必要はない。
【００７４】
本発明のトナーは、流動化剤として無機微粉体が外添されている。
【００７５】
本発明のトナー粒子に外添する無機微粉体は、少なくともシリカ微粉体を含むことが好ましい。該シリカ微粉体の一次粒子の個数平均径は、４ｎｍ以上８０ｎｍ以下であることが好ましい。本発明において一次粒子の個数平均径が上記範囲にあることで、トナーの流動性が向上すると共に、トナーの保存安定性も良好になる。
【００７６】
上記無機微粉体の一次粒子の個数平均径は、次のようにして測定される。
【００７７】
一次粒子の個数平均径は、走査電子顕微鏡で観察し、視野中の１００個の無機微粉体の粒子径を測定して平均粒子径を求める。
【００７８】
また無機微粉体として、シリカ微粉体と酸化チタン、アルミナまたはそれらの複酸化物の微粉体を併用することができる。併用される無機微粉体としては、酸化チタンが好ましい。
【００７９】
上記シリカ微粉体としては、ケイ素ハロゲン化物の蒸気相酸化により生成された乾式シリカ又はヒュームドシリカと称される乾式シリカ、及び水ガラスから製造される湿式シリカの両者の微粉体が含まれる。該シリカとしては、表面及びシリカの内部にあるシラノール基が少なく、またＮａ2Ｏ、ＳＯ32-の製造残滓の少ない乾式シリカの方が好ましい。また乾式シリカは、製造工程において例えば、塩化アルミニウム、塩化チタンの如き他の金属ハロゲン化合物をケイ素ハロゲン化合物と共に用いることによって、シリカと他の金属酸化物の複合微粉体を得ることも可能である。シリカはそれらも包含する。
【００８０】
無機微粉体は、トナーの流動性改良及びトナー粒子の摩擦帯電の均一化のために添加される。無機微粉体を疎水化処理することによって、トナーの摩擦帯電量の調整、環境安定性の向上、高湿環境下での特性の向上等の機能を付与することができるので、疎水化処理された無機微粉体を用いることが好ましい。トナー粒子に外添された無機微粉体が吸湿すると、トナーとしての摩擦帯電量が低下し、現像性や転写性の低下が生じ易くなる。
【００８１】
無機微粉体の疎水化処理の処理剤としては、以下のものが挙げられる。
【００８２】
未変性のシリコーンワニス、各種変性シリコーンワニス、未変性のシリコーンオイル、各種変性シリコーンオイル、シラン化合物、シランカップリング剤、その他有機ケイ素化合物、有機チタン化合物。これらの如き処理剤は単独で或いは併用して用いても良い。
【００８３】
その中でも、シリコーンオイルにより処理された無機微粉体が好ましい。より好ましくは、無機微粉体をカップリング剤で疎水化処理すると同時或いは処理した後に、シリコーンオイルにより処理したシリコーンオイル処理された疎水化処理無機微粉体が高湿環境下でもトナー粒子の摩擦帯電量を高く維持し、選択現像性を低減する上でよい。
【００８４】
本発明において、重合法を用いてトナーを得る場合には、着色剤の持つ重合阻害性や水相移行性に注意を払う必要がある。従って、好ましくは、表面改質、例えば、重合阻害のない物質による疎水化処理を着色剤に施しておいたほうが良い。特に、染料系やカーボンブラックは、重合阻害性を有しているものが多いので使用の際に注意を要する。
【００８５】
染料系着色剤の重合阻害性を抑制する方法としては、あらかじめこれら染料の存在下に重合性単量体を重合せしめる方法が挙げられ、得られた着色重合体を重合性単量体組成物に添加する。
【００８６】
また、カーボンブラックについては、上記染料と同様の処理の他、カーボンブラックの表面官能基と反応する物質、例えば、ポリオルガノシロキサンで処理を行っても良い。
【００８７】
以下、本発明に用いられるトナー粒子を得る上で好適な懸濁重合法を例示して、該トナー粒子の製造方法を説明する。トナー粒子は、上記結着樹脂の製造に用いられる重合性単量体、着色剤、ワックス成分及び必要に応じた他の添加物を、ホモジナイザー、ボールミル、コロイドミル、超音波分散機の如き分散機に依って均一に溶解または分散させ、これに重合開始剤を溶解し、重合性単量体組成物を調製する。次に、該重合性単量体組成物を分散剤含有の水系媒体中に懸濁して重合を行うことによってトナー粒子は製造される。上記重合開始剤は、重合性単量体中に他の添加剤を添加する時に同時に加えても良いし、水系媒体中に懸濁する直前に混合しても良い。また、造粒直後、重合反応を開始する前に重合性単量体あるいは溶媒に溶解した重合開始剤を加えることもできる。
【００８８】
上記分散剤としては、公知の無機系及び有機系の分散剤を用いることができる。
【００８９】
具体的には、無機系の分散剤としては、以下のものが挙げられる。リン酸三カルシウム、リン酸マグネシウム、リン酸アルミニウム、リン酸亜鉛、炭酸マグネシウム、炭酸カルシウム、水酸化カルシウム、水酸化マグネシウム、水酸化アルミニウム、メタケイ酸カルシウム、硫酸カルシウム、硫酸バリウム、ベントナイト、シリカ、アルミナが挙げられる。
【００９０】
一方、有機系の分散剤としては、以下のものが挙げられる。ポリビニルアルコール、ゼラチン、メチルセルロース、メチルヒドロキシプロピルセルロース、エチルセルロース、カルボキシメチルセルロースのナトリウム塩、デンプン。
【００９１】
また、分散剤として、市販のノニオン、アニオン、カチオン型の界面活性剤の利用も可能である。この様な界面活性剤としては、以下のものが挙げられる。ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム、オレイン酸カルシウム。
【００９２】
上記分散剤としては、無機系の難水溶性の分散剤が好ましく、しかも酸に可溶性である難水溶性無機分散剤を用いることが好ましい。
【００９３】
また、本発明においては、難水溶性無機分散剤を用い、水系分散媒体を調製する場合に、これらの分散剤の使用量は、重合性単量体１００質量部に対して、０．２質量部以上２．０質量部以下であることが好ましい。また、本発明においては、重合性単量体組成物１００質量部に対して３００質量部以上３，０００質量部以下の水を用いて水系分散媒体を調製することが好ましい。
【００９４】
本発明において、上記のような難水溶性無機分散剤が分散された水系分散媒体を調製する場合には、市販の分散剤をそのまま用いて分散させてもよい。また、細かい均一な粒度を有する分散剤粒子を得るために、水の如き液媒体中で、高速撹拌下、上記難水溶性無機分散剤を生成させて水系分散媒体を調製してもよい。例えば、リン酸三カルシウムを分散剤として使用する場合、高速撹拌下でリン酸ナトリウム水溶液と塩化カルシウム水溶液を混合してリン酸三カルシウムの微粒子を形成することが挙げられる。
【００９５】
次に本発明で用いられる画像形成方法について図３及び図４を用いて説明する。
【００９６】
本願実施例で用いられる画像形成方法を含む、画像形成装置の構成を図４に示す。図４に示された画像形成装置は転写方式電子写真プロセスを用いたレーザビームプリンタである。特に、図４はタンデム型のカラーＬＢＰ（カラーレーザープリンタ）の断面図を示す。
【００９７】
図４において、１０１（１０１ａ乃至１０１ｄ）は図示矢印方向（反時計方向）に所定のプロセススピードで回転する潜像担持体としてのドラム型の電子写真感光体（以下、感光ドラムと称する）である。感光ドラム１０１ａ、１０１ｂ、１０１ｃ、１０１ｄは順にカラー画像のイエロー（Ｙ）成分、マゼンタ（Ｍ）成分、シアン（Ｃ）成分、ブラック（Ｂｋ）成分のそれぞれを分担するものである。
【００９８】
以下Ｙ、Ｍ、Ｃ、Ｂｋの各画像形成装置をそれぞれユニットａ、ユニットｂ、ユニットｃ、ユニットｄと呼ぶ。
【００９９】
これらの感光ドラム１０１ａ乃至１０１ｄは、不図示のドラムモータ（直流サーボモータ）によって回転駆動されるが、各感光ドラム１０１ａ乃至１０１ｄにそれぞれ独立した駆動源を設けても良い。尚、ドラムモータの回転駆動は不図示のＤＳＰ（デジタルシグナルプロセッサ）によって制御され、その他の制御は不図示のＣＰＵによって行われる。
【０１００】
また、静電吸着搬送ベルト１０９ａは、駆動ローラ１０９ｂと固定ローラ１０９ｃ，１０９ｅ及びテンションローラ１０９ｄに張架されており、駆動ローラ１０９ｂによって図示矢印方向に回転駆動され、記録媒体Ｓを吸着して搬送する。
【０１０１】
以下、４色のうち、ユニットａ（イエロー）を例として説明する。
【０１０２】
感光ドラム１０１ａはその回転過程で１次帯電手段１０２ａにより所定の極性及び電位に一様に１次帯電処理される。そして、感光ドラム１０１ａに対してレーザービーム露光手段（以下、スキャナーと称する）１０３ａにより光像露光がなされ、該感光ドラム１０１ａ上に画像情報の静電潜像が形成される。
【０１０３】
次に、現像部１０４ａによってトナー像が感光ドラム１０１ａ上に形成され、静電潜像が可視化される。同様な工程が他の３色（マゼンタ（Ｂ）、シアン（Ｃ）及びブラック（Ｂｋ））についてもそれぞれ実施される。
【０１０４】
而して、４色のトナー像は、所定のタイミングで給紙ローラ１０８ｂにより搬送されてきた記録媒体Ｓを停止、再搬送するレジストローラ１０８ｃにより同期され、感光ドラム１０１ａ乃至１０１ｄと静電吸着搬送ベルト１０９ａとのニップ部において記録媒体Ｓにトナー像が順次転写される。また、これと同時に記録媒体Ｓへのトナー像転写後の感光ドラム１０１ａ乃至１０１ｄはクリーニング手段１０６ａ，１０６ｂ，１０６ｃ，１０６ｄによって転写残トナー等の残存付着物が除去され、繰り返し作像に供される。
【０１０５】
４つの感光ドラム１０１ａ乃至１０１ｄからトナー像が転写された記録媒体Ｓは、駆動ローラ１０９ｂ部において静電吸着搬送ベルト１０９ａ面から分離されて定着器１１０に送り込まれ、定着器１１０においてトナー像が定着された後、排出ローラ１１０ｃによって排出トレー１１３に排出される。
【０１０６】
次に現像部の拡大図（図３）を用いて、本発明に適用されうる非磁性一成分接触現像方式での画像形成方法の具体例を説明する。図３において、現像ユニット１３は、一成分現像剤としての非磁性トナー１７を収容した現像剤容器２３と、現像剤容器２３内の長手方向に延在する開口部に位置し潜像担持体（感光ドラム）１０と、対向設置されたトナー担持体１４とを備え、潜像担持体１０上の静電潜像を現像して可視化するようになっている。潜像担持体接触帯電部材１１は潜像担持体１０に当接している。潜像担持体接触帯電部材１１のバイアスは電源１２により印加されている。
【０１０７】
トナー担持体１４は、上記開口部にて図に示す右略半周面を現像剤容器２３内に突入し、左略半周面を現像剤容器２３外に露出して横設されている。この現像剤容器２３外へ露出した面は、図２のように現像ユニット１３の図中左方に位置する潜像担持体１０に当接している。
【０１０８】
トナー担持体１４は矢印Ｂ方向に回転駆動され、潜像担持体１０の周速は５０乃至１７０ｍｍ／ｓ、トナー担持体１４の周速は潜像担持体１０の周速に対して１乃至２倍の周速で回転させている。
【０１０９】
トナー担持体１４の上方位置には、ＳＵＳ等の金属板や、ウレタン、シリコーン等のゴム材料、バネ弾性を有するＳＵＳ又はリン青銅の金属薄板を基体とし、トナー担持体１４への当接面側にゴム材料を接着したもの等からなる規制部材１６が、規制部材支持板金２４に支持され、自由端側の先端近傍をトナー担持体１４の外周面に面接触にて当接するように設けられており、その当接方向としては、当接部に対して先端側がトナー担持体１４の回転方向上流側に位置するいわゆるカウンター方向になっている。規制部材１６の一例としては、厚さ１．０ｍｍの板状のウレタンゴムを規制部材支持板金２４に接着した構成で、トナー担持体１４に対する当接圧（線圧）を、適宜設定したものである。当接圧は、好ましくは２０乃至３００Ｎ／ｍである。なお、当接圧の測定は、摩擦係数が既知の金属薄板を３枚当接部に挿入し、中央の１枚をばねばかりで引き抜いた値から換算する。なお、規制部材１６は当接面側にゴム材料などを接着したものの方がトナーとの付着性の面で、長期使用において規制部材へのトナーの融着、固着を抑制できるため望ましい。また規制部材１６は、トナー担持体１４に対する当接状態を先端を当接させるエッジ当接とすることも可能である。なお、エッジ当接とする場合は、トナー担持体との接点におけるトナー担持体の接線に対する規制部材の当接角を４０度以下になるよう設定するとトナーの層規制の点で更に望ましい。
【０１１０】
トナー供給ローラ１５は、規制部材１６のトナー担持体１４表面との当接部に対しトナー担持体１４の回転方向上流側に当接され、かつ回転可能に支持されている。このトナー供給ローラ１５のトナー担持体１４に対する当接幅としては、１乃至８ｍｍが有効で、またトナー担持体１４に対してその当接部において相対速度を持たせることが好ましい。
【０１１１】
帯電ローラ２９は本発明の画像形成方法に必須のものではないが、設置されているとより好ましい。帯電ローラ２９はＮＢＲ、シリコーンゴム等の弾性体であり、抑圧部材３０に取り付けられている。そしてこの抑圧部材３０による帯電ローラ２９のトナー担持体１４への当接荷重は０．４９乃至４．９Ｎに設定する。帯電ローラ２９の当接により、トナー担持体１４上のトナー層は細密充填され均一コートされる。規制部材１６と帯電ローラ２９の長手位置関係は、帯電ローラ２９がトナー担持体１４上の規制部材１６当接全域を確実に覆うことができるように配置されるのが好ましい。
【０１１２】
また、帯電ローラ２９の駆動については、トナー担持体１４との間は従動又は同周速が必須であり、帯電ローラ２９とトナー担持体１４間に周速差が生じるとトナーコートが不均一になり、画像上にムラが発生するため好ましくない。
【０１１３】
帯電ローラ２９のバイアスは、電源２７によってトナー担持体１４と潜像担持体１０の両者間に直流で（図３の２７）印加されており、トナー担持体１４上の非磁性トナー１７は帯電ローラ２９より、放電によって電荷付与を受ける。
【０１１４】
帯電ローラ２９のバイアスは、非磁性トナーと同極性の放電開始電圧以上のバイアスであり、トナー担持体１４に対して１０００乃至２０００Ｖの電位差が生じるように設定される。
【０１１５】
帯電ローラ２９による帯電付与を受けた後、トナー担持体１４上に薄層形成されたトナー層は、一様に潜像担持体１０との対向部である現像部へ搬送される。
【０１１６】
この現像部において、トナー担持体１４上に薄層形成されたトナー層は、図３に示す電源２７によってトナー担持体１４と潜像担持体１０の両者間に印加された直流バイアスによって、潜像担持体１０上の静電潜像にトナー像として現像される。
【実施例】
【０１１７】
本発明を以下に示す実施例により具体的に説明する。以下にトナー粒子の製造方法について記載する。
【０１１８】
〔実施例１〕
下記の手順によってトナーを製造した。
【０１１９】
温度６０℃に加温したイオン交換水１３００質量部に、リン酸三カルシウム９質量部を添加し、クレアミックス（エムテクニック製）を用いて、１，２００ｒ／ｍｉｎにて撹拌し水系媒体を調製した。
【０１２０】
また、下記の材料を混合し、ディゾルバー（エムテクニック製）を用いて３００ｒ／ｍｉｎ撹拌しながら溶解液Ａを調製した。
・スチレン                                                      ７０．０質量部
・ｎ−ブチルアクリレート                                        ３０．０質量部
・スルホン酸基含有樹脂（アクリルベースＦＣＡ−１００１−ＮＳ、藤倉化成製）
２．０質量部
・スチレン−メタクリル酸−メタクリル酸メチル−αメチルスチレン共重合体
２０．０質量部
（スチレン／メタクリル酸／メタクリル酸メチル／αメチルスチレン＝８０．８５／２．５０／１．６５／１５．０、Ｍｐ＝１９，７００、Ｍｗ＝７，９００、ＴｇＢ＝９６℃、酸価＝１２．０ｍｇＫＯＨ／ｇ、Ｍｗ／Ｍｎ＝２．１）
【０１２１】
次に上記溶解液Ａに下記の材料を添加した。
・Ｃ．Ｉ．ピグメントブルー１５：３                                ７．０質量部
・負荷電制御剤（ボントロンＥ−８８，オリエント化学工業製）        １．０質量部
・融点が７７℃の炭化水素ワックス（ＨＮＰ−５１，日本精蝋社製）    ８．０質量部
【０１２２】
その後、液を温度６０℃に加温しつつディゾルバー（エムテクニック製）を用いて５００ｒ／ｍｉｎ撹拌、溶解、分散した。これに重合開始剤２，２’−アゾビス（２，４−ジメチルバレロニトリル）８．０質量部を溶解し、重合性単量体組成物を調製した。
【０１２３】
上記水系媒体中に上記重合性単量体組成物を投入し、温度６０℃にてクレアミックス（エムテクニック製）を用いて１，２００ｒ／ｍｉｎで２５分間撹拌し造粒した。
【０１２４】
その後、撹拌装置に移して温度７０℃で４時間撹拌しながら反応させた後、温度８０℃まで昇温し、更に３時間反応させ樹脂粒子を含む分散液を作製した。
【０１２５】
前述の分散液を冷却し、冷却後塩酸を加えｐＨを１．４にし、４時間撹拌することでリン酸カルシウム塩を溶解した。リン酸カルシウム塩を溶解した分散液を水平ベルトフィルター（月島機械製）にトナーケーキの厚さが１５ｍｍとなるように供給し濾過を行ない、続いて、分散液の同重量の水で洗浄し、更に、洗浄液と樹脂粒子とを濾過しトナーケーキを得た。このトナーケーキの含水率は２３％であった。その後、トナーケーキを本発明にかかるランデルミル（徳寿製作所製）にて解砕し湿潤トナー粒子を得た。
【０１２６】
上記方法により湿潤トナー粒子を３０バッチ製造した後、スクリーンの閉塞の有無に関して下記評価を行った。
【０１２７】
この際のトナーケーキの含水率、スクリーンの開口率、板厚、孔一つあたりの平均面積、孔のローター回転軸方向の最大軸長Ｂ／孔のローター回転方向の最大軸長Ａを表１に示す。
【０１２８】
得られた湿潤トナー粒子を乾燥した後、分級によって粒子径を調整してトナー粒子を得た。
【０１２９】
上記トナー粒子１００質量部に対して、流動性向上剤として、ジメチルシリコーンオイル（２０質量％）で処理され、トナー粒子と同極性（負極性）に摩擦帯電する疎水性シリカ微粉体（１次粒子の個数平均径：１０ｎｍ、ＢＥＴ比表面積：１７０ｍ2／ｇ）２．０質量部をヘンシェルミキサー（日本コークス工業製）で３，０００ｒ／ｍｉｎで１５分間混合してトナーを得た。得られたトナーにて下記画像評価を行った。３０バッチ解砕処理を実施した後のスクリーンの状態、画像評価の結果を表２に示す。
【０１３０】
以下に本発明の評価方法および評価基準について説明する。
【０１３１】
＜スクリーン詰まりに関する評価＞
ランデルミル（徳寿製作所製）にて、上記トナーケーキを３０バッチ分解砕処理した後、スクリーンを取り外し、スクリーンの孔の閉塞状態および、スクリーン上に残ったトナーケーキの状態を下記のごとく目視判断した。確認した。Ａ，ＢおよびＣは使用上問題とならないレベルであるが、Ｄ、Ｅは使用上問題となるレベルである。
Ａ：孔への付着やスクリーン上に付着したトナーケーキの圧密も殆どなく、初期とほぼ同様の状態。
Ｂ：孔への付着および／又はスクリーン上に付着したトナーケーキの圧密が軽微に発生しているが、スクリーンを数回傾けると崩れる状態であり、特に問題とならない。
Ｃ：孔への付着および／又はスクリーン上に付着したトナーケーキの圧密が発生しているが、手で崩してほぐれる状態。
Ｄ：閉塞している孔がある、又は、スクリーン上に付着したトナーケーキの圧密が手でほぐれない状態。
Ｅ：３０バッチ処理終了前にスクリーンが閉塞し、装置を清掃しなくては処理が進められない状態。
【０１３２】
＜保存安定性に関する評価＞
（ブロッキング試験）
５０ｃｃのポリカップにトナーを１０ｇ入れた。これを温度５３℃の恒温槽に７２時間放置した時のトナーの状態を下記のごとく目視判断した。Ａ，ＢおよびＣは使用上問題とならないレベルであるが、Ｄは使用上問題となるレベルである。
Ａ：まったくブロッキングしておらず、初期とほぼ同様の状態。
Ｂ：若干、凝集気味であるが、ポリカップの回転で崩れる状態であり、特に問題とならない。
Ｃ：凝集気味であるが、手で崩してほぐれる状態。
Ｄ：凝集が激しい（固形化）。
【０１３３】
＜現像性に関する評価＞
（現像スジ／画像濃度について）
図３に示す一成分接触現像システムの画像形成装置において、現像器に実施例及び比較例記載のトナーを８５ｇ充填したものを作り、高温高湿（温度３２．５℃、湿度８５％ＲＨ）環境下にて２４時間放置する。この際、転写紙も同様に放置する。なお、現像性に関する評価では転写紙としてはＸｅｒｏｘ４２００（ゼロックス社製）（７５ｇ／ｍ2紙）を用いた。その後、高温高湿（温度３２．５℃、湿度８５％ＲＨ）環境下にて図３に示す一成分接触現像システムの画像形成装置を図４のユニットｃ部に装着し、シアン単色モードにてプロセススピードを２００ｍｍ／ｓとして実施した。この条件下で、印字比率２％のチャートにて連続出力を実施する。現像性に関する評価は初期（１枚目）／５，０００枚／１０，０００枚の時点で実施し、以下の方法で現像スジ／画像濃度を確認をした。
【０１３４】
（現像スジ）
ベタ画像（Ｍ／Ｓ＝０．４５ｍｇ／ｃｍ2）を出力した。また、同時にカートリッジ内の現像ローラー表面を目視にて観察した。以下に判定基準を示す。
Ａ：１００００枚出力時においてもベタ画像上および現像ローラー表面にスジが確認されない。実使用上全く問題ないレベル。
Ｂ：１００００枚出力時において現像ローラー表面にスジが１ないし４本程度確認されるがベタ画像上には確認されない。実使用上問題ないレベル。
Ｃ：１００００枚出力時においてベタ画像上にスジが確認される。５０００枚出力時においては現像ローラー表面にスジが１ないし４本程度確認されるがベタ画像上には確認されない。実使用上問題となる可能性が低いレベル。
Ｄ：５０００枚出力時において。ベタ画像上にスジが確認される。実使用上問題となる可能性が高いレベル。
【０１３５】
（画像濃度）
画像濃度は「マクベス反射濃度計  ＲＤ９１８」（マクベス製）を用いて、１０，０００枚出力時点での原稿濃度が０．００の白地部分の画像に対する相対濃度を測定した。下記の評価基準でＡ，ＢおよびＣは使用上問題とならないレベルであるが、Ｄは使用上問題となるレベルである。
Ａ：１．４０以上
Ｂ：１．３０以上１．４０未満
Ｃ：１．２０以上１．３０未満
Ｄ：１．１０以上１．２０未満
【０１３６】
＜総合評価＞
上記評価を総合して、本実施例の評価を行った。
【０１３７】
Ａ，Ｂ，Ｃは生産およびトナー品質上問題が無いレベルである。Ｄは上記評価結果のなかでＤ又はＥの評価があり、生産および／又は品質上に問題があるレベルである。
【０１３８】
〔実施例２〕
一つ当たりの孔の面積が１０９ｍｍ2、開口率が３０％であるスクリーンを使用した以外は、実施例１と同様の条件、方法によりトナー粒子を製造し、トナーを得た。得られたトナーを用いて、実施例１と同様の画像評価を行った。
【０１３９】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１４０】
〔実施例３〕
一つ当たりの孔の面積が１４４ｍｍ2、開口率が７０％であるスクリーンを使用した以外は、実施例１と同様の条件、方法によりトナー粒子を製造し、トナーを得た。得られたトナーを用いて、実施例１と同様の画像評価を行った。
【０１４１】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１４２】
〔実施例４〕
トナーケーキの厚さが７ｍｍとなるように分散液を供給し、脱水時間を実施例１の３倍として濾過を行い含水率が１５％のトナーケーキを使用した以外は、実施例１と同様の条件、方法によりトナー粒子を製造し、トナーを得た。得られたトナーを用いて、実施例１と同様の画像評価を行った。
【０１４３】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１４４】
〔実施例５〕
トナーケーキの厚さが２０ｍｍとなるように分散液を供給し、濾過を行い含水率が３５％のトナーケーキを使用した以外は、実施例１と同様の条件、方法によりトナー粒子を製造し、トナーを得た。得られたトナーを用いて、実施例１と同様の画像評価を行った。
【０１４５】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１４６】
〔実施例６〕
スクリーンの板厚を０．３ｍｍとした以外は、実施例５と同様の条件、方法によりトナー粒子を製造し、トナーを得た。得られたトナーを用いて、実施例１と同様の画像評価を行った。
【０１４７】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１４８】
〔実施例７〕
スクリーンの板厚を３．５ｍｍとした以外は、実施例５と同様の条件、方法によりトナー粒子を製造し、トナーを得た。得られたトナーを用いて、実施例１と同様の画像評価を行った。
【０１４９】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１５０】
〔実施例８〕
トナーケーキの厚さが２０ｍｍとなるように分散液を供給し、脱水時間を実施例１の０．９倍として濾過を行い含水率が３８％のトナーケーキを使用した以外は、実施例１と同様の条件、方法によりトナー粒子を製造し、トナーを得た。得られたトナーを用いて、実施例１と同様の画像評価を行った。
【０１５１】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１５２】
〔実施例９〕
孔一つあたりの平均面積が４０ｍｍ2、開口率が３９％であるスクリーンを使用した以外は、実施例１と同様の条件、方法によりトナー粒子を製造し、トナーを得た。得られたトナーを用いて、実施例１と同様の画像評価を行った。
【０１５３】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１５４】
〔実施例１０〕
孔一つあたりの平均面積が３９０ｍｍ2、開口率が４２％であるスクリーンを使用した以外は、実施例１と同様の条件、方法によりトナー粒子を製造し、トナーを得た。得られたトナーを用いて、実施例１と同様の画像評価を行った。
【０１５５】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１５６】
〔実施例１１〕
孔一つあたりの平均面積が３３ｍｍ2、開口率が３６％であるスクリーンを使用した以外は、実施例１と同様の条件、方法によりトナー粒子を製造し、トナーを得た。得られたトナーを用いて、実施例１と同様の画像評価を行った。
【０１５７】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１５８】
〔実施例１２〕
孔一つあたりの平均面積が４９７ｍｍ2、開口率が５０％であるスクリーンを使用した以外は、実施例１と同様の条件、方法によりトナー粒子を製造し、トナーを得た。得られたトナーを用いて、実施例１と同様の画像評価を行った。
【０１５９】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１６０】
〔実施例１３〕
孔のローター回転軸方向の最大軸長Ｂ／孔のローター回転方向の最大軸長Ａが０．３、孔一つあたりの平均面積が２８８ｍｍ2、開口率が４９％であるスクリーンを使用した以外は、実施例１と同様の条件、方法によりトナー粒子を製造し、トナーを得た。得られたトナーを用いて、実施例１と同様の画像評価を行った。
【０１６１】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１６２】
〔実施例１４〕
孔のローター回転軸方向の最大軸長Ｂ／孔のローター回転方向の最大軸長Ａが０．５、孔一つあたりの平均面積が１７１ｍｍ2、開口率が５１％であるスクリーンを使用した以外は、実施例２と同様の条件、方法によりトナー粒子を製造し、トナーを得た。得られたトナーを用いて、実施例１と同様の画像評価を行った。
【０１６３】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１６４】
〔実施例１５〕
孔のローター回転軸方向の最大軸長Ｂ／孔のローター回転方向の最大軸長Ａが０．２、孔一つあたりの平均面積が１２０ｍｍ2、開口率が４０％であるスクリーンを使用した以外は、実施例５と同様の条件、方法によりトナー粒子を製造し、トナーを得た。得られたトナーを用いて、実施例１と同様の画像評価を行った。
【０１６５】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１６６】
〔実施例１６〕
孔のローター回転軸方向の最大軸長Ｂ／孔のローター回転方向の最大軸長Ａが０．６、孔一つあたりの平均面積が２０９ｍｍ2、開口率が５４％であるスクリーンを使用した以外は、実施例５と同様の条件、方法によりトナー粒子を製造し、トナーを得た。得られたトナーを用いて、実施例１と同様の画像評価を行った。
【０１６７】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１６８】
〔実施例１７〕
孔のローター回転軸方向の最大軸長Ｂ／孔のローター回転方向の最大軸長Ａが０．２、孔一つあたりの平均面積が３０ｍｍ2、開口率が３７％であるスクリーンを使用した以外は、実施例１と同様の条件、方法によりトナー粒子を製造し、トナーを得た。得られたトナーを用いて、実施例１と同様の画像評価を行った。
【０１６９】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１７０】
〔実施例１８〕
孔のローター回転軸方向の最大軸長Ｂ／孔のローター回転方向の最大軸長Ａが０．６、孔一つあたりの平均面積が４９９ｍｍ2、開口率が５０％であるスクリーンを使用した以外は、実施例１と同様の条件、方法によりトナー粒子を製造し、トナーを得た。得られたトナーを用いて、実施例１と同様の画像評価を行った。
【０１７１】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１７２】
〔比較例１〕
孔のローター回転軸方向の最大軸長Ｂ／孔のローター回転方向の最大軸長Ａが０．１、孔一つあたりの平均面積が２５０ｍｍ2、開口率が４６％であるスクリーンを使用した以外は、実施例１と同様の条件、方法によりトナー粒子を製造し、トナーを得た。得られたトナーを用いて、実施例１と同様の画像評価を行った。
【０１７３】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１７４】
〔比較例２〕
孔のローター回転軸方向の最大軸長Ｂ／孔のローター回転方向の最大軸長Ａが０．７、孔一つあたりの平均面積が１１７ｍｍ2、開口率が４８％であるスクリーンを使用した以外は、実施例１と同様の条件、方法によりトナー粒子を製造し、トナーを得た。得られたトナーを用いて、実施例１と同様の画像評価を行った。
【０１７５】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１７６】
〔比較例３〕
孔一つあたりの平均面積が２４ｍｍ2、開口率が３５％であるスクリーンを使用した以外は、実施例１と同様の条件、方法によりトナー粒子を製造し、トナーを得た。得られたトナーを用いて、実施例１と同様の画像評価を行った。
【０１７７】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１７８】
〔比較例４〕
孔一つあたりの平均面積が５５５ｍｍ2、開口率が５３％であるスクリーンを使用した以外は、実施例１と同様の条件、方法によりトナー粒子を製造し、比較例３と同様の方法によりトナーを得た。得られたトナーを用いて、実施例１と同様の画像評価を行った。
【０１７９】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１８０】
〔比較例５〕
孔のローター回転軸方向の最大軸長Ｂ／孔のローター回転方向の最大軸長Ａが０．１、孔一つあたりの平均面積が２５ｍｍ2、開口率が５１％であるスクリーンを使用した以外は、実施例５と同様の条件、方法によりトナー粒子を製造し、トナーを得た。得られたトナーを用いて、実施例１と同様の画像評価を行った。
【０１８１】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１８２】
〔比較例６〕
孔のローター回転軸方向の最大軸長Ｂ／孔のローター回転方向の最大軸長Ａが０．８、孔一つあたりの平均面積が８５８ｍｍ2、開口率が５５％であるスクリーンを使用した以外は、比較例５と同様の条件、方法によりトナー粒子を製造し、トナーを得た。。得られたトナーを用いて、実施例１と同様の画像評価を行った。
【０１８３】
トナーケーキの含水率、スクリーンの開口率、板厚、孔一つあたりの平均面積、孔のローター回転軸方向の最大軸長Ｂ／孔のローター回転方向の最大軸長Ａを表１に示す。３０バッチ解砕処理を実施した後のスクリーンの状態、画像評価の結果を表２に示す。
【０１８４】
【表１】
2014021144.tif 000003
【０１８５】
【表２】
2014021144.tif 000004
【符号の説明】
【０１８６】
１：解砕装置、２：ローター、３：スクリーン、４：ローターの軸、５：ローター回転方向、６：孔のローター回転方向の最大軸長、７：ローター回転軸方向、８：孔のローター回転軸方向の最大軸長、９：スクリーンの解砕処理に使用されない面、Ｈ：解砕処理に使用される面に具備された孔、Ｆ：解砕処理に使用される面、１０：潜像担持体（感光ドラム）、１１：潜像担持体接触帯電部材、１２：電源、１３：現像ユニット、１４：トナー担持体、１５：トナー供給ローラ、１６：規制部材、１７：非磁性トナー、２３：現像剤容器、２４：規制部材支持板金、２７：電源、２９：帯電ローラ、３０：抑圧部材、１０１ａ乃至ｄ：感光ドラム、１０２ａ乃至ｄ：一次帯電手段、１０３ａ乃至ｄ：スキャナー、１０４ａ乃至ｄ：現像部、１０６ａ乃至ｄ：クリーニング手段、１０８ｂ：給紙ローラ、１０８ｃ：レジストローラ、１０９ａ：静電吸着搬送ベルト、１０９ｂ：駆動ローラ、１０９ｃ：固定ローラ、１０９ｄ：テンションローラ、１１０：定着器、１１０ｃ：排出ローラ、１１３：排出トレー、Ｓ：記録媒体
【図１】
2014021144.tif 000005
【図２】
2014021144.tif 000006
【図３】
2014021144.tif 000007
【図４】
2014021144.tif 000008